(57)【要約】  前チャージで発生したスラグの一部を脱炭炉内に残した状態で、現チャージにおいて、過去の脱炭吹錬で生成されたスラグを固化したスラグを前記脱炭炉へ投入し、次いで、りん濃度が０．０６０質量％未満の溶銑を前記脱炭炉に装入して脱炭吹錬を行う。また、現チャージにおける脱炭吹錬で生成されたスラグ中のＰ2Ｏ5の濃度が所定値以下である場合に、次チャージで用いるスラグとして一部を前記脱炭炉に残すようにする。
2018021019.tif 000002
【特許請求の範囲】
【請求項１】
前チャージで発生したスラグの一部を脱炭炉内に残した状態で、現チャージにおいて、過去の脱炭吹錬で生成されたスラグを固化したスラグを前記脱炭炉へ投入し、次いで、りん濃度が０．０６０質量％未満の溶銑を前記脱炭炉に装入して脱炭吹錬を行うことを特徴とする溶鋼の製造方法。
【請求項２】
現チャージにおける脱炭吹錬で生成されたスラグ中のＰ2Ｏ5の濃度が所定値以下である場合に、次チャージで用いるスラグとして一部を前記脱炭炉に残すことを特徴とする請求項１に記載の溶鋼の製造方法。
【請求項３】
現チャージにおいて、前記固化したスラグを前記脱炭炉へ投入するとともに、媒溶剤を投入し、
前記媒溶剤の量は、前チャージで発生したスラグ中のＰ2Ｏ5の濃度に基づいて決定することを特徴とする請求項１又は２に記載の溶鋼の製造方法。
【請求項４】
前記固化したスラグの粒径は５０ｍｍ以下であることを特徴とする請求項１〜３の何れか１項に記載の溶鋼の製造方法。
【発明の詳細な説明】
【技術分野】
【０００１】
本発明は、特に、脱炭吹錬の際に添加する媒溶剤の量を削減するために用いて好適な溶鋼の製造方法に関する。
【背景技術】
【０００２】
従来、要求される製品規格のりん濃度以下まで低減させるために、脱炭炉で溶銑を吹錬して溶鋼を製造する際に、転炉上に設置された投入シュートから媒溶剤を投入する。溶銑中へ投入された媒溶剤は、高温の溶銑表面で溶融し、ＣａＯおよびＳｉＯ2を主体とするスラグを形成する。さらに、吹錬中は溶銑へメインランスを通じて純酸素が吹き込まれ、溶銑中のりんはりん酸化物となり、スラグ中のＣａＯと固溶体を形成し、スラグ中へ除去される。これにより、溶銑中のりん濃度が低下する。投入される媒溶剤の量は、溶銑予備処理後の溶銑成分、製品規格のりん濃度、及び目標温度に応じて決定されるが、近年、鉄鋼製品のハイエンド化やユーザー規格の厳格化が進んでおり、りん濃度をさらに低下させるために媒溶剤の量が増加傾向にある。【０００３】
そこで、製鋼工程においてコストを低減するため、新規に投入する媒溶剤の量を削減する方法として、スラグリサイクル法がある。スラグリサイクル法には、コールドリサイクルとホットリサイクルとの２種類の方法がある。以下の説明において、媒溶剤は、スラグリサイクルの系外から導入されるスラグ材を指し、リサイクルされたスラグは含まないものとする。【０００４】
コールドリサイクルは、従来からＳＲＰ法等の向流精錬において広く使用されている技術であり、特許文献１及び２には、コールドリサイクルの技術が開示されている。一般的にコールドリサイクルでは、脱炭炉から滓鍋に排滓されたスラグ（以下、脱炭スラグ）は、冷却後に磁選、破砕、整粒等の工程を経て、製鋼工場へ運搬される。そして、運搬された脱炭スラグをコールドスラグとして脱りん炉内へリサイクルする。【０００５】
一方、ホットリサイクルは、主にＭＵＲＣ法で使用される技術であり、例えば特許文献３及び４に開示されている。ホットリサイクルでは、脱りん吹錬と脱炭吹錬とを同一転炉で交互に実施する特徴を利用し、脱炭出鋼後に炉内にホットスラグを残留させ、次チャージにスクラップを投入することにより注銑が可能な程度までホットスラグを凝固させ、次チャージの注銑及び脱りん吹錬を行う。このように、工程外でのスラグ処理を省略しつつ、次チャージの脱りん吹錬へスラグを流用することができる。【０００６】
以上のようにどちらの方法も、高塩基度の脱炭スラグを、脱炭炉よりも塩基度の低い脱りん炉へリサイクルする方法であるが、脱炭炉へスラグをリサイクルすることもできる。これにより、脱りん炉または脱炭炉で新規に投入する媒溶剤の量を少なくすることができる。【０００７】
また、脱炭炉において排滓時にＰ2Ｏ5濃度に応じて脱炭スラグを分別回収し、鋼種に応じて最適なＰ2Ｏ5濃度の脱炭スラグをコールドリサイクルまたはホットリサイクルする技術が特許文献５に開示されているが、ホットリサイクルのスラグを凝固させる際に、コールドリサイクルを使用する方法は開示されていない。また、特許文献５のように、排滓時のＰ２Ｏ５濃度のみに応じて脱炭スラグをコールドリサイクルまたはホットリサイクルした場合、りん濃度の高い溶銑を脱炭炉に装入すると、スラグ中のＰ２Ｏ５濃度が常に高くなるため、ホットリサイクルを全く実施できない課題もある。【０００８】
また、コールドリサイクルを実施する場合には、コールドスラグは粉分が多く水分を含みやすいことから、転炉投入時の反応性が大きく、排気ダクトや集塵ろ布等へ多くの負荷をかける懸念がある。よってコールドリサイクルでは、脱炭炉で多量にリサイクルすることが困難である。【０００９】
一方、脱炭炉ではスクラップを使用しない操業が行われる。したがって、脱炭炉でホットリサイクルを実施する場合は、ホットスラグの固化が十分になされないため、新規に媒溶剤等を冷却剤として用いる必要があり、冷却剤を用いない場合は十分な量のホットリサイクルがなされないという課題がある。【００１０】
さらに、スラグリサイクルには、スラグ中のＰ2Ｏ5が濃化することによる脱りん不良の懸念が内在している。コールドリサイクルでは、脱炭スラグの成分分析が可能なため、特許文献５に記載の方法を用いて、Ｐ2Ｏ5の濃度に応じて分別回収し、鋼種に応じてスラグを選択することができる。ところが、ホットリサイクルでは連続的に脱炭スラグをリサイクルするため、脱炭スラグの成分分析が不可能でありＰ2Ｏ5の濃化程度が不明瞭である。このため、余裕を持って脱りん不良を回避できる程度までしかＰ2Ｏ5を濃化することができないため、十分な量のホットリサイクルがなされないという課題もある。
【先行技術文献】
【特許文献】
【００１１】
【特許文献１】特開平４−１２０２０９号公報
【特許文献２】特開昭６４−７５６１８号公報
【特許文献３】特許第２６０７３２８号公報
【特許文献４】特許第５６７１８０１号公報
【特許文献５】特許第３８２９６９６号公報
【非特許文献】
【００１２】
【非特許文献１】材料とプロセス Vol.8(1995)、p.183
【発明の概要】
【発明が解決しようとする課題】
【００１３】
本発明は前述の問題点に鑑み、脱炭吹錬で新規に投入する媒溶剤の量を十分に低減できる溶鋼の製造方法を提供することを目的とする。
【課題を解決するための手段】
【００１４】
本発明は以下のとおりである。
（１）前チャージで発生したスラグの一部を脱炭炉内に残した状態で、現チャージにおいて、過去の脱炭吹錬で生成されたスラグを固化したスラグを前記脱炭炉へ投入し、次いで、りん濃度が０．０６０質量％未満の溶銑を前記脱炭炉に装入して脱炭吹錬を行うことを特徴とする溶鋼の製造方法。
（２）現チャージにおける脱炭吹錬で生成されたスラグ中のＰ2Ｏ5の濃度が所定値以下である場合に、次チャージで用いるスラグとして一部を前記脱炭炉に残すことを特徴とする上記（１）に記載の溶鋼の製造方法。
（３）現チャージにおいて、前記固化したスラグを前記脱炭炉へ投入するとともに、媒溶剤を投入し、
前記媒溶剤の量は、前チャージで発生したスラグ中のＰ2Ｏ5の濃度に基づいて決定することを特徴とする上記（１）又は（２）に記載の溶鋼の製造方法。
（４）前記固化したスラグの粒径は５０ｍｍ以下であることを特徴とする上記（１）〜（３）の何れか１つに記載の溶鋼の製造方法。
【発明の効果】
【００１５】
本発明によれば、脱炭吹錬で新規に投入する媒溶剤の量を十分に低減できる溶鋼の製造方法を提供することができる。
【図面の簡単な説明】
【００１６】
【図１】図１は、実施例１〜４及び比較例における脱炭スラグの構成の内訳を示す図である。
【図２】図２は、実施例１〜６及び比較例における脱炭炉から出鋼された溶鋼中の［Ｐ］を示す図である。
【図３】図３は、ホットスラグにおける（Ｐ2Ｏ5）と出鋼後の溶鋼中の［Ｐ］との関係を示す図である。
【図４】図４は、実施例１、５、６における脱炭スラグの構成の内訳を示す図である。
【発明を実施するための形態】
【００１７】
以下、本発明の実施形態について詳細に説明する。以下、元素記号に付した記号［］は、当該元素の溶銑または溶鋼中の濃度を示し、元素記号や化合物に付した記号（）は、当該元素や化合物のスラグ中の濃度であることを示す。
【００１８】
本発明では、転炉以外での溶銑予備処理や脱りん炉での脱りん処理などで脱りんされた溶銑を脱炭炉において脱炭吹錬する際に生成されるスラグをコールドリサイクルとホットリサイクルとで併用し、コールドリサイクルにより生成されたコールドスラグとホットリサイクルにより生成されたホットスラグとを用いて脱炭吹錬を行い、溶鋼中の［Ｐ］を低下させる。
【００１９】
コールドリサイクルでは、脱炭炉から溶鋼を出鋼した後に脱炭スラグを滓鍋へ排滓し、排滓した脱炭スラグを冷却後に破砕し、篩を通して所定の粒径まで調整してコールドスラグを得る。そして、数日後のチャージにおいて、脱炭炉上に設置された投入シュートよりコールドスラグを脱炭炉内へ投入する。本実施形態では、脱りん炉ではなく脱炭炉で用いるコールドスラグを生成する。
【００２０】
ホットリサイクルでは、脱炭炉から溶鋼を出鋼した後にスラグを排滓せず、脱炭炉内に高温の脱炭スラグ（ホットスラグ）を残留させ、冷却効果の高い媒溶剤などを投入して固化させる。その後、次チャージの溶銑を注銑し、脱炭吹錬へ移行する。
【００２１】
本実施形態では、まず、コールドリサイクルによりコールドスラグを予め生成しておく。そして、前チャージで生成されたホットスラグを脱炭炉に残したまま、現チャージにおいて、ホットスラグが存在する状態でコールドスラグを投入し、スラグ量が不足している場合はさらに媒溶剤を投入し、その後溶銑を装入して脱炭吹錬を行う。そして、好ましくは、現チャージにおいてスラグ中の（Ｐ2Ｏ5）を事前に予測し、現チャージに発生する脱炭スラグの次チャージへのリサイクル可否を判定する。リサイクルが可能であると判定した場合は、次チャージのホットスラグとして脱炭スラグの一部を脱炭炉に残すようにする。以下、操業手順について詳細に説明する。
【００２２】
まず、前チャージの脱炭吹錬によって生成された脱炭スラグの一部を脱炭炉に残しておく。この脱炭スラグは、リサイクルの判定によりリサイクルが可能と判定されたスラグである。リサイクルの判定の詳細については後述する。続いて、現チャージにおいて、溶銑、コールドスラグおよび媒溶剤を脱炭炉に投入し、脱炭吹錬を行う。
【００２３】
脱炭炉に投入する溶銑における［Ｐ］は０．０６０質量％未満とする。溶銑中の［Ｐ］を０．０６０質量％未満とした理由は、溶銑中の［Ｐ］が０．０６０質量％以上であると、脱りん量を大きくする必要があり、スラグ中の（Ｐ2Ｏ5）が高くなり、脱炭炉にリサイクルするスラグとして適さなくなる。好ましくは脱炭炉に投入する溶銑における［Ｐ］は０．０３５質量％以下である。一般的に、高炉から出銑される溶銑中の［Ｐ］は０．１００質量％を超える程度であるが、溶銑中の［Ｐ］を０．０６０質量％未満にする方法については特に限定されない。例えば脱りん炉での脱りん処理により溶銑中の［Ｐ］を０．０６０質量％未満にしてもよく、また、周知の溶銑予備処理技術を適用することによって、溶銑中の［Ｐ］を容易に０．０６０質量％未満とすることもできる。
【００２４】
脱炭吹錬では、目標となる溶鋼の［Ｐ］、及び脱りん処理後の［Ｐ］に応じて、必要りん分配比を決定し、これにより必要スラグ量を算出する。また、脱炭吹錬では、塩基度を３．６〜３．８とし、溶解炉内の耐火物を保護する観点から、スラグ中の（ＭｇＯ）を６〜９質量％とする。これらの条件を基に、媒溶剤の投入量を決定することができる。
【００２５】
ここで、りん分配比は、スラグ中のりん濃度を溶鋼中のりん濃度で除したものであり（（Ｐ）／［Ｐ］）、必要りん分配比は、３０〜６０程度の範囲であり、目標となる溶鋼の［Ｐ］が小さい場合には、必要りん分配率は大きめの値が設定される。出鋼される溶鋼量は予め予測できるため、りん分配比が設定できると必要スラグ量を算出することができる。
【００２６】
一方、りん分配比は、脱炭炉における各種スラグ成分、及び終点温度と相関が有ることが報告されている（例えば、非特許文献１参照）。そこで、必要スラグ量、塩基度、スラグ中の（ＭｇＯ）、および上記相関式を満足できるように、複数種の媒溶剤の組合せを決定する。なお、媒溶剤の組合せの決定方法は、一義的に定まるものではなく、各炉における操業経験や媒溶剤調達の容易性、コスト等のローカル条件を勘案して決定される。媒溶剤の種類としては、生石灰、ドロマイト、硅石、カンラン岩、軽焼ドロマイトなどが挙げられる。生石灰の場合、粒径は３〜１０ｍｍであることが好ましく、軽焼ドロマイトの場合、粒径は５〜３０ｍｍであることが好ましい。
【００２７】
また、前チャージ出鋼から現チャージにおいて溶銑の投入を開始するまでの間に、コールドスラグを脱炭炉内へ投入しておく。この期間にコールドスラグを投入する理由は、前チャージで生成されたホットスラグを固化させるためであり、さらにコールドスラグを投入することによる突沸反応を防止するためでもある。この期間にコールドスラグを投入すると、ホットスラグによりコールドスラグ中の水分が除去される。ここで、コールドスラグを生成する際には、篩を通して粒径を５０ｍｍ以下に調整しておくことが好ましい。コールドスラグの粒径を５０ｍｍ以下にした理由は、溶解炉上のホッパーへ貯蔵しやすく、さらにホッパーから脱炭炉へコールドスラグを投入しやすく、脱炭炉内で円滑に滓化することができるからである。一方、コールドスラグの粒径が５０ｍｍを超えると、ホッパーへの搬送、切り出し等のハンドリングに伴うトラブルが生じたり、脱炭炉内において伝熱および滓化に多くの時間を要したりする可能性がある。また、コールドスラグ、媒溶剤とともに温度調整用の冷材としてスケールを投入してもよい。
【００２８】
以上のように脱炭炉に溶銑、コールドスラグおよび媒溶剤が投入されると、メインランスから酸素ガスを吹き込み、脱炭吹錬を開始する。そして、所定の［Ｃ］に到達すると、脱炭炉から取鍋へ溶鋼が出鋼される。脱炭スラグについては、そのままホットスラグとして脱炭炉に残す。このとき、脱炭スラグ中の（Ｐ2Ｏ5）によってホットリサイクルするか否かを判定してもよい。
【００２９】
ホットリサイクルを実施する場合、新規に投入する媒溶剤により生成されたスラグで脱りんする場合に比べて、スラグ中の（Ｐ2Ｏ5）が濃化している。（Ｐ2Ｏ5）が過度に濃化していると、スラグの脱りん能は低下する。そのため、スラグ中の（Ｐ2Ｏ5）を事前に予測し、現チャージに発生する脱炭スラグを次チャージへリサイクル可能か否かを判定してもよい。スラグ中の（Ｐ2Ｏ5）は、以下の式（１）〜式（３）に示すりんのマスバランス式により予測する。
スラグ中（Ｐ2Ｏ5）（質量％）＝スラグ中（Ｐ2Ｏ5）（ｋｇ／ｔ）÷スラグ量（ｋｇ／ｔ）×１００          ・・・（１）
スラグ中（Ｐ2Ｏ5）（ｋｇ／ｔ）＝持越しスラグ中（Ｐ2Ｏ5）（ｋｇ／ｔ）＋コールドスラグ中（Ｐ2Ｏ5）（ｋｇ／ｔ）＋現チャージスラグ中（Ｐ2Ｏ5）（ｋｇ／ｔ）＋前チャージホットスラグ中（Ｐ2Ｏ5）（ｋｇ／ｔ）      ・・・（２）
スラグ量（ｋｇ／ｔ）＝持越しスラグ量（ｋｇ／ｔ）＋コールドスラグ量（ｋｇ／ｔ）＋現チャージスラグ量（ｋｇ／ｔ）＋前チャージホットスラグ量（ｋｇ／ｔ）      ・・・（３）
【００３０】
ここで、「持越しスラグ」とは、前工程からの溶銑に随伴するスラグを指し、その量はスラグ成分のマスバランス調査結果によって把握できる。「現チャージスラグ」とは、媒溶剤から由来するスラグを指す。
【００３１】
「前チャージホットスラグ」とは、現チャージの直前の前チャージで生成した脱炭スラグを完全排滓せずに、炉内に残すことによってリサイクルされたホットスラグであり、その量は、排滓時の転炉最終傾動角度によって決まるため、把握できる。前チャージホットスラグ中（Ｐ2Ｏ5）（ｋｇ／ｔ）は、直接にサンプルを成分分析することは困難であるが、前チャージにおいて式（１）によりスラグ中（Ｐ2Ｏ5）（質量％）が算出されているため、把握することができる。
【００３２】
以上のようにスラグ中（Ｐ2Ｏ5）（質量％）が所定値以下である場合は、脱炭スラグを一部排滓してホットリサイクルを実施し、次チャージにおいて、スラグ中の（Ｐ）を算出してりん分配率を算出し、媒溶剤の量を決定する。このとき、排滓した脱炭スラグでコールドリサイクルを実施してもよい。また、ホットリサイクルを実施しない場合は、脱炭スラグをすべて排滓し、次チャージでは、コールドスラグ及び媒溶剤のみを用いて脱炭吹錬を行う。また、次チャージにおいて媒溶剤のみを用いて脱炭吹錬を行ってもよい。
【００３３】
なお、コールドスラグを生成するために、スラグ中（Ｐ2Ｏ5）（質量％）が所定値以下である場合に、一部のチャージにおいてホットリサイクルを実施せずに、コールドリサイクルを実施するようにしてもよい。
【００３４】
以上により、脱炭炉で脱炭スラグのリサイクル量を拡大でき、新規に投入する媒溶剤量を大幅に低減することが可能となる。
【実施例】
【００３５】
以下、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。【００３６】
本発明の効果を確認するために、実施例１〜４ではりん濃度が０．０６０質量％未満の溶銑を脱炭炉において脱炭吹錬する操業を行った。使用した溶銑は、溶銑脱りん処理を行った脱りん銑２８０〜２９０ｔであり、溶銑の成分には、［Ｃ］＝３．３〜３．８質量％、［Ｓｉ］≦０．０１質量％、［Ｍｎ］＝０．１０〜０．３０質量％、［Ｐ］＝０．０１０質量％以上０．０６０質量％未満が含まれている。【００３７】
脱炭吹錬は、［Ｐ］＝０．０１８％を製品規格の上限とした鋼種を対象として実施した。なお、二次精錬以降でスラグから復りんする等のばらつきを考慮して、脱炭炉から出鋼される溶鋼中の［Ｐ］≦０．０１５％をより好ましい範囲として設定した。脱炭スラグについては、非特許文献１に記載の水渡の式でりん分配比を３０〜６０の範囲とし、生石灰、ドロマイト、硅石、カンラン岩などの媒溶剤、コールドスラグ、及びホットスラグを用いて脱炭吹錬を行った。【００３８】
まず、コールドスラグについては、予め別チャージにおいて、脱炭炉スラグを排滓して冷却後に、磁選を実施し、クラッシャーで破砕後、２５ｍｍ径の篩にかけ、篩い上は再度クラッシャーへ戻して破砕し、再度篩にかけた。そして、篩い下についてはコールドスラグとして製鋼工場へ運搬した。製鋼工場で受け入れたコールドスラグの平均粒径は１０ｍｍであった。【００３９】
このように製造されたコールドスラグを、本チャージにおいて転炉の炉上ホッパーから投入シュートを介して、所定量脱炭炉内に投入した。本発明の効果は、媒溶剤の削減量および脱炭炉から出鋼された溶鋼中の［Ｐ］の２つの指標により評価した。なお、以下に説明する実施比率とは、全チャージに対してリサイクルを実施したチャージの比率である。リサイクルを実施しなかったチャージについては、リサイクル可否判定により「否」とした場合の他に、その他の操業的な要因により実施しなかったチャージも含まれる。【００４０】
（実施例１（発明例１））
まず、ホットスラグとして、前チャージの脱炭炉スラグを完全排滓せずに、脱炭炉内に約１５ｋｇ／ｔ残留させておき、コールドスラグとして上述のように粒度調整をした脱炭炉スラグを、脱炭炉上に設置した投入シュートより１０ｋｇ／ｔ投入した。また、コールドスラグとともに媒溶剤として生石灰、ドロマイト、硅石、カンラン岩を投入し、温度調整用の冷材としてスケールを７ｋｇ／ｔ程度投入した。コールドスラグおよび媒溶剤の投入後、上述の脱りん銑２８０〜２９０ｔを脱炭炉内へ装入し、脱炭吹錬を実施した。また、ホットスラグ及びコールドスラグ中において、（ＣａＯ）＝４２質量％、（ＳｉＯ2）＝１１質量％であった。この段階で、
ＣａＯ：（ホットスラグ＋コールドスラグ）（ｋｇ／ｔ）×０．４２
ＳｉＯ2：（ホットスラグ＋コールドスラグ）（ｋｇ／ｔ）×０．１１
に相当する媒溶剤を削減した。【００４１】
また、現チャージにおける脱炭吹錬前、又は脱炭吹錬中に、現チャージのスラグ中（Ｐ2Ｏ5）濃度を上述した式（１）〜（３）により計算した。そして、脱炭吹錬後、溶鋼を出鋼し、計算によりスラグ中（Ｐ2Ｏ5）（質量％）が２．５質量％以上となった場合は脱炭スラグの完全排滓を実施し、スラグ中（Ｐ2Ｏ5）（質量％）が２．５質量％未満であった場合は完全排滓をせずにホットスラグが１５ｋｇ／ｔ程度となるように脱炭スラグを少量排滓した。なお、完全排滓した場合は、次チャージにおいて、コールドスラグおよび媒溶剤、または媒溶剤のみを用いて脱炭吹錬を行った。【００４２】
そして、以上のような操業を２００チャージ分繰り返した。その結果、ホットリサイクル実施比率（＝ホットリサイクル実施チャージ数÷総チャージ数）は６１％、コールドリサイクル実施比率（＝コールドリサイクル実施チャージ数÷総チャージ数）は９８％となった。【００４３】
（実施例２（発明例２））
まず、ホットスラグとして、前チャージの脱炭炉スラグを完全排滓せずに、脱炭炉内に約１５ｋｇ／ｔ残留させておき、コールドスラグとして上述のように粒度調整をした脱炭炉スラグを、脱炭炉上に設置した投入シュートより１０ｋｇ／ｔ投入した。また、コールドスラグとともに媒溶剤として生石灰、ドロマイト、硅石、カンラン岩を投入し、温度調整用の冷材としてスケールを７ｋｇ／ｔ程度投入した。コールドスラグおよび媒溶剤の投入後、上述の脱りん銑２８０〜２９０ｔを脱炭炉内へ装入し、脱炭吹錬を実施した。また、ホットスラグ及びコールドスラグ中において、（ＣａＯ）＝４２質量％、（ＳｉＯ2）＝１１質量％であった。この段階で、
ＣａＯ：（ホットスラグ＋コールドスラグ）（ｋｇ／ｔ）×０．４２
ＳｉＯ2：（ホットスラグ＋コールドスラグ）（ｋｇ／ｔ）×０．１１
に相当する媒溶剤を削減した。【００４４】
また、脱炭吹錬後、溶鋼を出鋼し、次チャージへのホットリサイクルの実施可否は考慮せずに、ホットスラグが１５ｋｇ／ｔ程度となるように脱炭スラグを少量排滓して連続的にホットリサイクルを実施した。そして、以上のような操業を２００チャージ繰り返した。その結果、ホットリサイクル実施比率は８２％、コールドリサイクル実施比率は９８％となった。【００４５】
（実施例３（従来例１））
まず、ホットスラグとして、前チャージの脱炭炉スラグを完全排滓せずに、脱炭炉内に約１５ｋｇ／ｔ残留させておき、媒溶剤として生石灰、ドロマイト、硅石、カンラン岩を投入し、温度調整用の冷材としてスケールを７ｋｇ／ｔ程度投入した。なお、コールドスラグは投入しなかった。媒溶剤の投入後、上述の脱りん銑２８０〜２９０ｔを脱炭炉内へ装入し、脱炭吹錬を実施した。また、ホットスラグ中において、（ＣａＯ）＝４２質量％、（ＳｉＯ2）＝１１質量％であった。この段階で、
ＣａＯ：ホットスラグ（ｋｇ／ｔ）×０．４２
ＳｉＯ2：ホットスラグ（ｋｇ／ｔ）×０．１１
に相当する媒溶剤を削減した。【００４６】
また、脱炭吹錬後、溶鋼を出鋼し、次チャージへのホットリサイクルの実施可否は考慮せずに、ホットスラグが１５ｋｇ／ｔ程度となるように脱炭スラグを少量排滓して連続的にホットリサイクルを実施した。そして、以上のような操業を２００チャージ繰り返した。その結果、ホットリサイクル実施比率は７２％となった。ホットリサイクル実施比率が実施例２よりも低位であったが、これはコールドリサイクルを実施していないことから、ホットスラグを固化するのに時間を要し、チャージ間が短い場合等、時間に余裕の無い状況では、脱炭スラグを完全排滓したためである。【００４７】
（実施例４（従来例２））
ホットリサイクルは実施せずに前チャージで脱炭スラグを完全排滓し、上述の脱りん銑２８０〜２９０ｔを脱炭炉内へ装入し、脱炭吹錬を実施した。そして、溶解促進のため吹錬開始から５分以内に上述のコールドスラグを１０ｋｇ／ｔ投入するとともに、媒溶剤として生石灰、ドロマイト、硅石、カンラン岩を投入し、温度調整用の冷材としてスケールを７ｋｇ／ｔ程度投入した。また、コールドスラグ中において、（ＣａＯ）＝４２質量％、（ＳｉＯ2）＝１１質量％であった。この段階で、
ＣａＯ：コールドスラグ（ｋｇ／ｔ）×０．４２
ＳｉＯ2：コールドスラグ（ｋｇ／ｔ）×０．１１
に相当する媒溶剤を削減した。【００４８】
そして、脱炭吹錬後、溶鋼を出鋼し、脱炭スラグの完全排滓を実施した。以上のような操業を２００チャージ繰り返した。その結果、コールドリサイクル実施比率は６５％となり、コールドリサイクル実施比率が実施例１及び２よりも低位であった。ホットリサイクルを実施せずにコールドスラグを注銑前に投入すると、溶銑の注銑時に転炉滓に付着した粉分、及び水分起因で大きな突沸反応が発生する。そのため、実施例４ではコールドスラグを吹錬開始５分後に転炉へ投入した。この場合もコールドスラグ投入時に突沸反応が発生するが、注銑前に投入した場合の反応と比較すると小さかった。しかし、雨天時に水分を含んでいるコールドスラグを搬送した場合等はコールドスラグ中に水分を多く含み、反応が顕著なため、安定した使用は困難であり、コールドリサイクルのみではリサイクル量を確保できないことがわかった。【００４９】
（実施例５（発明例３））
実施例５ではりん濃度が０．０３５質量％以下の溶銑を脱炭炉において脱炭吹錬する操業を行った。使用した溶銑は、溶銑脱りん処理を行った脱りん銑２８０〜２９０ｔであり、溶銑の成分には、［Ｃ］＝３．３〜３．８質量％、［Ｓｉ］≦０．０１質量％、［Ｍｎ］＝０．１０〜０．３０質量％、［Ｐ］＝０．０１０〜０．０３５質量％が含まれている。【００５０】
まず、ホットスラグとして、前チャージの脱炭炉スラグを完全排滓せずに、脱炭炉内に約２２ｋｇ／ｔ残留させておき、コールドスラグとして上述のように粒度調整をした脱炭炉スラグを、脱炭炉上に設置した投入シュートより１１ｋｇ／ｔ投入した。また、媒溶剤を投入せず、温度調整用の冷材としてスケールを７ｋｇ／ｔ程度投入した。コールドスラグの投入後、上述の脱りん銑２８０〜２９０ｔを脱炭炉内へ装入し、脱炭吹錬を実施した。また、ホットスラグ及びコールドスラグ中において、（ＣａＯ）＝４２質量％、（ＳｉＯ２）＝１１質量％であった。この段階で、
ＣａＯ：（ホットスラグ＋コールドスラグ）（ｋｇ／ｔ）×０．４２
ＳｉＯ２：（ホットスラグ＋コールドスラグ）（ｋｇ／ｔ）×０．１１
に相当する媒溶剤を削減した。【００５１】
また、現チャージにおける脱炭吹錬前、又は脱炭吹錬中に、現チャージのスラグ中（Ｐ２Ｏ５）濃度を上述した式（１）〜（３）により計算した。そして、脱炭吹錬後、溶鋼を出鋼し、計算によりスラグ中（Ｐ２Ｏ５）（質量％）が２．５質量％以上となった場合は脱炭スラグの完全排滓を実施し、スラグ中（Ｐ２Ｏ５）（質量％）が２．５質量％未満であった場合は完全排滓をせずにホットスラグが２０ｋｇ／ｔ程度となるように脱炭スラグを少量排滓した。なお、完全排滓した場合は、次チャージにおいて、コールドスラグおよび媒溶剤、または媒溶剤のみを用いて脱炭吹錬を行った。【００５２】
そして、以上のような操業を５０チャージ分繰り返した。その結果、ホットリサイクル実施比率は１００％、コールドリサイクル実施比率は９７％となった。【００５３】
（実施例６（従来例３））
実施例６ではりん濃度が０．１００質量％以下の溶銑を脱炭炉において脱炭吹錬する操業を行った。使用した溶銑は、溶銑脱りん処理を行った脱りん銑２８０〜２９０ｔであり、溶銑の成分には、［Ｃ］＝３．３〜３．８質量％、［Ｓｉ］≦０．０１質量％、［Ｍｎ］＝０．１０〜０．３０質量％、［Ｐ］＝０．０６０〜０．１００質量％が含まれている。【００５４】
まず、ホットスラグとして、前チャージの脱炭炉スラグを完全排滓せずに、脱炭炉内に約１５ｋｇ／ｔ残留させておき、コールドスラグとして上述のように粒度調整をした脱炭炉スラグを、脱炭炉上に設置した投入シュートより１０ｋｇ／ｔ投入した。また、コールドスラグとともに媒溶剤として生石灰、ドロマイト、硅石、カンラン岩を投入し、温度調整用の冷材としてスケールを７ｋｇ／ｔ程度投入した。コールドスラグおよび媒溶剤の投入後、上述の脱りん銑２８０〜２９０ｔを脱炭炉内へ装入し、脱炭吹錬を実施した。また、ホットスラグ及びコールドスラグ中において、（ＣａＯ）＝４２質量％、（ＳｉＯ２）＝１１質量％であった。この段階で、
ＣａＯ：（ホットスラグ＋コールドスラグ）（ｋｇ／ｔ）×０．４２
ＳｉＯ２：（ホットスラグ＋コールドスラグ）（ｋｇ／ｔ）×０．１１
に相当する媒溶剤を削減した。【００５５】
また、現チャージにおける脱炭吹錬前、又は脱炭吹錬中に、現チャージのスラグ中（Ｐ２Ｏ５）濃度を上述した式（１）〜（３）により計算した。そして、脱炭吹錬後、溶鋼を出鋼し、計算によりスラグ中（Ｐ２Ｏ５）（質量％）が２．５質量％以上となった場合は脱炭スラグの完全排滓を実施し、スラグ中（Ｐ２Ｏ５）（質量％）が２．５質量％未満であった場合は完全排滓をせずにホットスラグが１５ｋｇ／ｔ程度となるように脱炭スラグを少量排滓した。なお、完全排滓した場合は、次チャージにおいて、コールドスラグおよび媒溶剤、または媒溶剤のみを用いて脱炭吹錬を行った。【００５６】
そして、以上のような操業を５０チャージ分繰り返した。その結果、ホットリサイクル実施比率は２０％、コールドリサイクル実施比率は４０％となった。【００５７】
（比較例）
ホットリサイクルは実施せずに前チャージで脱炭スラグを完全排滓し、上述の脱りん銑２８０〜２９０ｔを脱炭炉内へ装入し、脱炭吹錬を実施した。そして、媒溶剤として生石灰、ドロマイト、硅石、カンラン岩を投入し、温度調整用の冷材としてスケールを７ｋｇ／ｔ程度投入した。脱炭吹錬後、溶鋼を出鋼し、脱炭スラグの完全排滓を実施した。以上のような操業を２００チャージ繰り返した。【００５８】
（実験結果）
図１は、実施例１〜４及び比較例における脱炭スラグの構成の内訳を示す図である。また、図１に示すように、脱炭スラグは、ホットスラグ、コールドスラグ、媒溶剤（現チャージスラグ）および持越しスラグで構成される。いずれのケースも、合計の量は３８ｋｇ／ｔ程度であり、持越しスラグは、５．３ｋｇ／ｔである。したがって、リサイクルされたスラグ（ホットスラグおよびコールドスラグ）の量は、削減できた媒溶剤の量と評価できる。【００５９】
また、図１において、ホットスラグおよびコールドスラグの値は、各実施例における投入量に実施比率を乗じたものである。このようにコールドリサイクルおよびホットリサイクルを併用した実施例１及び２は本発明例であり、新規に投入する媒溶剤量をより削減することができた。特に、スラグ中（Ｐ2Ｏ5）（質量％）によらずホットリサイクルを実施した実施例２で新規の媒溶剤量が最も低位となった。媒溶剤の削減量は、実施例２が２２．１ｋｇ／ｔと最も大きく、実施例１が次いで１９．０ｋｇ／ｔという結果となった。また、従来例である実施例３及び４では、新規の媒溶剤の削減量は少ない結果となった。【００６０】
図２は、実施例１〜４及び比較例における脱炭炉から出鋼された溶鋼中の［Ｐ］を示す図である。実施例１〜４及び比較例において、いずれもすべてのチャージにおいて製品規格の上限である［Ｐ］＝０．０１８質量％よりも小さな値となった。【００６１】
比較例では、スラグのリサイクルを行わず、全て媒溶剤を用いているため、溶鋼中の［Ｐ］は低位であった。
実施例１では、比較例１と同等に溶鋼中の［Ｐ］は低位であった。これは、新規に投入する媒溶剤よりも、一度溶融したスラグを再利用する方が滓化性が向上したためであり、さらにスラグ中（Ｐ2Ｏ5）（質量％）が２．５質量％未満となる場合にのみ、ホットスラグを用いるようにして脱りん能を確保したためと考えられる。【００６２】
実施例２では、ホットスラグのリサイクル可否を判定していないので、媒溶剤の削減量は大きいが、溶鋼中の［Ｐ］のバラツキが大きい結果となった。なお、全２００チャージのうち２．０％の割合で、好ましい範囲である［Ｐ］≦０．０１５質量％の範囲から外れたが、製品規格の上限である［Ｐ］＝０．０１８質量％よりも小さな値となったため、製品上問題ないことが確認できた。【００６３】
実施例３では、ホットリサイクルの可否を判断していないので、溶鋼中の［Ｐ］のバラツキが大きい結果になった。なお、全２００チャージのうち１．０％の割合で、好ましい範囲である［Ｐ］≦０．０１５質量％の範囲から外れたが、製品規格の上限である［Ｐ］＝０．０１８％よりも小さな値となった。
実施例４は、コールドリサイクルのみを実施し、脱りん能を確保したため、媒溶剤の削減量は少ないものの、溶鋼中の［Ｐ］は実施例２及び３と比較して低位となった。【００６４】
実施例５は、実施例１よりもさらに溶鋼中の［Ｐ］は低位であった。これは、りん濃度が０．０３５質量％以下の溶銑のみで脱炭処理を行っていたことから、ホットスラグ中（Ｐ2Ｏ5）（質量％）が比較的低位に保たれていたためと考えられる。
実施例６は、りん濃度が０．０６５質量％以上の溶銑を脱炭することから、脱りん能を確保するために新規の媒溶剤が増えたことにより、溶鋼中の［Ｐ］は低位であった。また、ホットリサイクルの可否を判断したため、バラツキは大きくなかった。【００６５】
図３は、ホットスラグにおける（Ｐ2Ｏ5）と出鋼後の溶鋼中の［Ｐ］との関係を示す図である。関係を明確にするために、吹錬条件（脱りん後の溶銑中の［Ｐ］、スラグ量、実塩基度、及び終点［Ｃ］）の影響を排除したデータを抽出した。ホットスラグにおける（Ｐ2Ｏ5）の増加と共に、出鋼後の溶鋼中の［Ｐ］も増加する傾向があった。このことから、実施例２及び３において、出鋼後の溶鋼中の［Ｐ］のバラツキは、ホットスラグにおける（Ｐ2Ｏ5）の濃化によるものと考えられる。【００６６】
図４は、実施例１、５、６における脱炭スラグの構成の内訳を示す図であり、りん濃度が０．０３５質量％以下、０．０６０質量％未満、０．１００質量％以下の溶銑における、脱炭スラグの構成の影響を示している。また、図４に示すように、脱炭スラグは、ホットスラグ、コールドスラグ、媒溶剤（現チャージスラグ）および持越しスラグで構成される。いずれのケースも、合計の量は３８ｋｇ／ｔ程度である。したがって、リサイクルされたスラグ（ホットスラグおよびコールドスラグ）の量は、削減できた媒溶剤の量と評価できる。【００６７】
図４において、ホットスラグおよびコールドスラグの値は、各実施例における投入量に実施比率を乗じたものである。このようにコールドリサイクルおよびホットリサイクルを併用した実施例５は本発明例であり、新規に投入する媒溶剤量をゼロとすることができた。
一方、実施例６では、新規に投入する媒溶剤量が最大となり、媒溶剤の量を削減することができなかった。これは、脱炭スラグ中の（Ｐ２Ｏ５）が高いと予測されるチャージが多く、ホットリサイクルの実施比率が大きく低下してしまったためである。【００６８】
以上の結果より、本発明例である実施例１、２及び５では、適正なホットリサイクルとコールドリサイクルとの組み合わせにより、コールドスラグによりホットスラグが固化され、ホットスラグによりコールドスラグ中の水分が除去されるため、双方の課題を緩和することができる。これにより、リサイクル量は拡大するため、新規に投入する媒溶剤の低減させることができ、脱炭スラグをリサイクルする時にスラグの滓化性の向上効果により安定的に溶鋼を低［Ｐ］化させることができる。
【産業上の利用可能性】
【００６９】
本発明によれば、脱炭吹錬で新規に投入する媒溶剤の量を十分に低減できる溶鋼の製造方法を提供することができ、産業的価値は非常に大きい。
【図１】
2018021019.tif 000003
【図２】
2018021019.tif 000004
【図３】
2018021019.tif 000005
【図４】
2018021019.tif 000006
【国際調査報告】
2018021019.tif 000007
2018021019.tif 000008